(57)【特許請求の範囲】
【請求項１】
アミノ基を有する水不溶性多孔質材料であり、この水不溶性多孔質材料の球状蛋白質の排除限界分子量が５万以上であり、
水不溶性多孔質材料が多孔質セルロース材料であることを特徴とする体液中のペプチドグリカンの吸着材。
【請求項２】
請求項１に記載のペプチドグリカンの吸着材と、ペプチドグリカンを含有する体液とを接触させる工程を包含する、ペプチドグリカンの除去方法。
【請求項３】
請求項１に記載のペプチドグリカンの吸着材が、ペプチドグリカンを含有する体液の流入口と流出口とを有する容器内に含まれる、ペプチドグリカンの吸着器。
【請求項４】
前記ペプチドグリカンの吸着材の容器外への流出防止手段が備えられた、請求項３に記載のペプチドグリカンの吸着器。
【発明の詳細な説明】
【０００１】
【発明の属する技術分野】
本発明はペプチドグリカンを含む溶液よりペプチドグリカンを吸着除去するための吸着体、吸着除去方法および吸着器に関する。さらに詳しくは体液中よりペプチドグリカンを除去し、過剰な免疫（炎症）反応を抑制するための吸着体、吸着除去方法および吸着器に関する。
【０００２】
【従来の技術】
ペプチドグリカンは細菌の細胞壁成分であり、グラム陽性菌の細胞壁の４０〜９５％を占め、グラム陰性菌ではその１０〜２０％を占める。ペプチドグリカンはそれ自身で種々の生物活性を持ち、ショックや関節炎を引き起こす。また、ペプチドグリカンの最小生物活性単位はＮ−ａｃｅｔｙｌｍｕｒａｍｙｌ−Ｌ−ａｌａｎｙｌ−Ｄ−ｉｓｏｇｌｕｔａｍｉｎｅ（ｍｕｒａｍｙｌ  ｄｉｐｅｐｔｉｄｅ、ＭＤＰ）であり、単独でサイトカイン産生亢進などの生物活性があるといわれている。したがって細菌の感染があり、血液中に侵入した場合には上記のごとくショックや関節炎など重篤な状態に陥る可能性がある。さらに、ペプチドグリカンがエンドトキシンと共存している場合、両者が相乗的に作用し、より重篤な状態に陥る可能性のあることが指摘されている。
【０００３】
また、人工血液透析の分野では透析液中にペプチドグリカンが混入した場合、透析中に患者血液に侵入し同様のことがことが起こる可能性が指摘されている。ペプチドグリカンを透析液から除去するために濾過膜が用いられることがあるが、濾過膜は分子量によりふるいわけを行うため、ペプチドグリカンの中で分子量が小さいものについては濾過膜を透過し除去ができない。さらにペプチドグリカンが体液中に存在する場合、蛋白など他の成分も除去してしまうため実質的に使用できない。これらの背景のもと、分子量が小さいものでも効率的な除去が可能であり、さらには体液中に存在するペプチドグリカンを除去することが可能な吸着体の開発が望まれていた。
【０００４】
【発明が解決しようとする課題】
本発明は前記のごとき問題点を解決するためになされたものであり、その目的は、液体中のペプチドグリカンを効率よく吸着除去しうる吸着材、前記吸着材を用いた液体中のペプチドグリカンの吸着除去方法およびペプチドグリカン吸着器を提供することである。
【０００５】
【課題を解決するための手段】
本発明者らは、液体中に存在するペプチドグリカンを効率よく吸着除去しうる吸着材について鋭意検討した。その結果、アミノ基を有する水不溶性多孔質材料であり、水不溶性多孔質材料の排除限界分子量が５万以上あることを特徴とする吸着材が液体中に存在するペプチドグリカンを効率よく吸着除去しうることを見いだし、本発明を完成した。
【０００６】
すなわち、本発明はアミノ基を有する水不溶性多孔質材料であり、この水不溶性多孔質材料の排除限界分子量が５万以上であることを特徴とするペプチドグリカンの吸着材に関する。
【０００７】
好適な実施態様においては、前記水不溶性多孔質材料は多孔質セルロース材料である。
【０００８】
本発明はさらには、アミノ基を有する水不溶性多孔質材料であり、この水不溶性多孔質材料の排除限界分子量が５万以上あることを特徴とするペプチドグリカンの吸着材と、ペプチドグリカンを含有する液体とを接触させる工程を包含する、ペプチドグリカンの除去方法に関する。
【０００９】
好適な実施態様においては、前記液体は体液である。
【００１０】
本発明はさらには、アミノ基を有する水不溶性多孔質材料であり、この水不溶性多孔質材料の排除限界分子量が５万以上あることを特徴とするペプチドグリカンの吸着材が、液体の入口と出口とを有する容器内に含まれる、ペプチドグリカンの吸着器に関する。
【００１１】
好適な実施態様においては、前記ペプチドグリカンの吸着器は、ペプチドグリカンの吸着材の容器外への流出防止手段が備えられている。
【００１２】
以上のことにより、本願発明の目的が達成される。
【００１３】
【発明の実施の形態】
本発明でいうペプチドグリカンとは、細菌など大部分の原核生物の細胞壁成分をなす糖ペプチドのポリマーをいう。Ｎ−ａｃｅｔｙｌｍｕｒａｍｉｃ  ａｃｉｄまたはＮ−ｇｌｙｃｏｓｙｌｍｕｒａｍｉｃ  ａｃｉｄとＤ−アミノ酸を含むことを特徴としている。
【００１４】
本発明でいう液体には、水、緩衝液だけでなく体液も含まれる。また体液とは、血液、血漿、血清、腹水、リンパ液、関節内液およびこれらから得られた分画成分、ならびにそのほかの生体由来の液体成分をいう。
【００１５】
本発明におけるアミノ基とは、化学式−ＮＨ2で表される第１アミノ基だけでなく、−ＮＨＲ１で表される第２アミノ基、−ＮＲ１Ｒ２で表される第３アミノ基、および−Ｎ+Ｒ１Ｒ２Ｒ３・Ｘ-で表される第４アンモニウム塩基も含んだものをいう。ここで、Ｒ１、Ｒ２、Ｒ３は水素原子以外の原子団（例えば、メチル基、エチル基、フェニル基等、Ｃ数が１から１０のアルキル基、アリール基等）を表し、同一でも異なっていても構わない。また、Ｘ-は陰イオンを表す。
【００１６】
本発明における水不溶性とは、常温常圧で固体であり水不溶性であることを意味する。
【００１７】
本発明のアミノ基を有する水不溶性材料として、（１）元来アミノ基を有する水不溶性材料、（２）アミノ基を有する単量体を重合して得られる水不溶性材料、（３）アミノ基を有する化合物を水不溶性材料に固定化して得られる材料が挙げられるが、これらに限定されるわけではない。
【００１８】
元来アミノ基を有する水不溶性材料としては例えばキトサンやその誘導体が挙げられる。本発明では元来アミノ基を有する高分子材料のうち、水溶性のものを架橋などの処理により水不溶性とした材料も本分類に含み、例えばカルドヘキサミンなどのポリアミンや脱Ｎ−硫化ヘパリチン硫酸、脱Ｎ−硫化ヘパリンが挙げられる。
【００１９】
アミノ基を有する単量体を重合して本発明の材料を得る場合の単量体の例としてはエチレンイミン、アリルアミン、ビニルアミン、プロピレンアミン、メタアクリル酸アミノエチルエステル、リジンなどが挙げられる。これらの単量体は単独で重合、または２種以上の任意の組み合わせで、さらにはアミノ基を有さない単量体と任意の組み合わせで、あるいは架橋剤とともに共重合して用いることができ、重合または共重合により水不溶化する材料であれば特別の制限なく用いることができる。
【００２０】
アミノ基を有する化合物を水不溶性多孔質材料に固定化して本発明の吸着材を得る場合アミノ基を含む化合物としては、アンモニア、メチルアミン、エチルアミン、プロピルアミン、ブチルアミン、ｔ−ブチルアミン、ヘキシルアミン、オクチルアミン、デシルアミン、ドデシルアミン、ヘキサデシルアミンといったアルキルアミンおよびヒスチジン、リジンといったアミノ酸およびエチレンジアミン、ヘキサメチレンジアミンといったジアミンおよびモノエタノールアミンなどの第１アミン、またジメチルアミン、ジエチルアミン、メチルエチルアミンなどの第２アミン、さらにトリメチルアミン、トリエチルアミン、トリブチルアミン、ジメチルプロパノールアミン、ジメチルエタノールアミン、１−ジメチルアミノ−２，３−プロパノール、メチルジエタノールアミンなどの第３アミンが挙げられる。しかしながらこれらの化合物に限定されるわけではない。
【００２１】
本発明の吸着材における水不溶性多孔質材料としては、ガラスビーズ、シリカゲルなどの無機材料、合成高分子や多糖類からなる有機材料、さらにはこれらの組み合わせによって得られる有機−有機、有機−無機などの複合材料などが代表例として挙げられる。
【００２２】
上記合成高分子の単量体としては共重合可能な単量体であれば特に制限はなく使用でき、例えば、スチレン、アクリル酸、メタクリル酸、アクリロニトリル、アクリル酸エステル、メタクリル酸エステル、ビニルピリジン、グリシジルメタクリル酸エステル、ジメチルアミノエチルメタクリル酸エステル、アクリルアミド、メタクリルアミド、酢酸ビニル、ビニルアルコール、塩化ビニルなどが挙げられるがこれらに限定されるわけではない。また、これらの単量体と例えばジビニルベンゼンとを共重合して得られる架橋体も用いることができる。
【００２３】
また上記多糖類としては結晶性セルロース、セルロース、アガロース、デキストリン、キトサンなどが挙げられるがこれらに限定されるわけではない。
【００２４】
本発明の吸着材を体液など夾雑物の多い液体からペプチドグリカンを吸着するために用いる場合には、水不溶性多孔質材料のなかでも親水性多孔質材料が非特異吸着が比較的少なく、ペプチドグリカンの吸着選択性が良好であるため好ましい。ここでいう親水性多孔質材料とは、材料を構成する化合物を平板状にしたときの水の接触角が６０度以下の材料を指す。水の接触角の測定方法は種々知られているが、たとえば池田がその著書（実験化学選書・コロイド化学，第４章，界面の熱力学，７５頁から１０４頁，裳華房（１９８６））に示しているごとく、化合物の平板上に水滴を置き測定する方法が最も一般的である。上記の方法で測定した水の接触角が６０度以下である化合物としては、セルロース、ポリビニルアルコール、エチレン−酢酸ビニル共重合体けん化物、ポリアクリルアミド、ポリアクリル酸、ポリメタクリル酸、ポリメタクリル酸メチル、ポリアクリル酸グラフト化ポリエチレン、ポリアクリルアミドグラフト化ポリエチレン、ガラスなどからなる材料が代表例として挙げられる。しかしながら、水や緩衝液といった夾雑物の少ない液体からペプチドグリカンを吸着する場合には親水性の水不溶性多孔質材料だけでなく、疎水性の水不溶性多孔質材料を用いても十分実用に耐えうる。
【００２５】
ペプチドグリカンは、最小生物活性単位のＭＤＰでは分子量が５００程度であるが、一般には巨大網状分子を形成しているといわれている。本発明のペプチドグリカン吸着材は、適当な大きさの細孔を多数有する、すなわち多孔構造を有する多孔質材料である。多孔構造を有する材料とは、基礎高分子母体が微小球の凝集により１個の球状粒子を形成する際に微小球の集塊によって形成される空間（マクロポアー）を有する材料の場合は当然であるが、基礎高分子母体を構成する１個の微小球内の核と核との集塊の間に形成される細孔を有する材料の場合、あるいは三次元構造（高分子網目）を有する共重合体が親和性のある有機溶媒で膨潤された状態の時に存在する細孔（ミクロポアー）を有する材料の場合も含まれる。また吸着材の単位体積あたりの吸着能から考えて、多孔構造を有する水不溶性多孔質材料は、表面多孔性よりも全多孔性が好ましく、また空孔容積および比表面積は、強度が維持できる程度に大きいことが好ましい。
【００２６】
水不溶性多孔質材料は排除限界分子量を測定することにより細孔径の評価を行うことができる。排除限界分子量とは、ゲル浸透クロマトグラフィーにおいて細孔内に侵入できない（排除される）分子の内、最も小さい分子量を持つものの分子量をいう（波多野博行、花井俊彦著、実験高速液体クロマトグラフィー、化学同人）。排除限界分子量は一般に球状蛋白質、デキストラン、ポリエチレングリコールなどについてよく調べられている。本発明に用いる水不溶性多孔質材料については、球状蛋白質の排除限界分子量が５０，０００以上である。さらには、より高分子分画のペプチドグリカンを吸着できることから、排除限界分子量は６万以上が好ましく、７万以上がより好ましい。
【００２７】
一方、水不溶性多孔質材料がスチレンジビニルベンゼン共重合体のような疎水性の水不溶性多孔質材料である場合、排除限界分子量を測定するために用いる物質が非特異的に吸着してしまうため、正確な排除限界分子量を求めることができない。その場合、乾燥状態において、水銀圧入法や窒素吸着法により細孔径の最頻値を測定することができる。ただし、乾燥により吸着材の収縮が起こり体積が減少する場合には、収縮に伴う補正が必要となる。例えば、乾燥により体積が１／Ａになった場合には、細孔径の測定値にＡの三乗根を乗じて補正する必要がある。細孔径の最頻値と球状蛋白の排除限界分子量との関係は明確に求められていない。しかし、排除限界分子量を測定するために用いる球状蛋白質の直径は求められており、例えば分子量２５，０００のキモトリプシノーゲンＡは約４２Å、分子量４３，０００のオブアルブミンは約６１Åであり分子量６７，０００のアルブミンは約７１Åである。したがって、本発明における球状蛋白質の排除限界分子量が５０，０００以上とは概ね６５Å以上に相当すると考えられる。
【００２８】
さらに、水不溶性多孔質材料にはリガンドの固定化反応に用いうる官能基を有していることが好ましい。これらの官能基の代表例としては水酸基、アミノ基、アルデヒド基、カルボキシル基、チオール基、シラノール基、アミド基、エポキシ基、ハロゲン基、スクシニルイミド基、酸無水物基、フェニル基などが挙げられるが、これらに限定されるわけではない。
【００２９】
本発明に用いる材料としては硬質材料、軟質材料のいずれも用いることができるが、体外循環用の吸着材として使用する場合には、カラムに充填し、通液する際などに目詰まりを生じないことが重要であり、そのためには充分な機械的強度が要求される。したがって本発明に用いる材料は硬質材料であることがより好ましい。ここでいう硬質材料とは、たとえば粒状材料の場合、後記参考例に示すごとく、材料を円筒状カラムに均一に充填し、水性流体を流した際の圧力損失ΔＰと流量の関係が０．３ｋｇ／ｃｍ2までの直線関係にあるものをいう。
【００３０】
これらの好ましい要件を満たす材料として、多孔質セルロース材料が挙げられる。多孔質セルロース材料は、（１）機械的強度が比較的高く、強靭であるため撹拌などの操作により破壊されたり微粉を生じたりすることが少なく、カラムに充填した場合体液を高速で流しても圧密化したりしないので高流速で流すことが可能となり、また細孔構造が高圧蒸気滅菌などによって変化を受けにくい、（２）材料がセルロースで構成されているため親水性であり、リガンドの結合に利用しうる水酸基が多数存在し、非特異的吸着も少ない、（３）空孔容積を大きくしても比較的強度が高いため軟質材料に劣らない吸着容量が得られる、（４）安全性が合成高分子材料等に比べて高いなどの優れた点を有しており、本発明に用いる最も適した材料の１つである。しかしながら本発明においてはこれらのみに限定されるものではなく、さらに上述の材料はそれぞれ単独で用いてもよいし、任意の２種類以上を混合して用いてもよい。
【００３１】
本発明における吸着材は粒状、板状、繊維状、中空糸状等があるが形状は問わず、その大きさもとくに限定されない。
【００３２】
本発明による吸着材を用いて液体中よりペプチドグリカンを吸着除去する方法には種々の方法がある。最も簡便な方法は液体を試験管などの容器に入れ、これに吸着材を混合してペプチドグリカンを吸着除去した後、吸着材を濾別しペプチドグリカンが除去された液体を得る方法がある。次の方法は液体の流入口と流出口を有し、流出口には液体は通過するが吸着材は通過しないフィルターを装着した容器に吸着材を充填し、これに液体を流す方法がある。これらいずれの方法も用いることができるが、液体が体液の場合は、後者の方法の方が操作も簡便であり、また体外循環回路に組み込むことにより患者の体液、とくに血液から効率よくオンラインでペプチドグリカンを除去することが可能であり、本発明の吸着材はこの方法に適している。
【００３３】
ここでいう体外循環回路では本発明の吸着材を単独で用いることもできるが、他の体外循環治療システムとの併用も可能である。併用の例としては、人工透析回路などがあげられ、透析療法との組み合わせに用いることもできる。
【００３４】
つぎに、前記ペプチドグリカン吸着材を用いた本発明のペプチドグリカン吸着器を、一実施例の概略断面図である図１に基づき説明する。図１中、１は液体の流入口、２は液体の流出口、３は本発明のペプチドグリカン吸着材、４および５は液体および液体に含まれる成分は通過できるが前記ペプチドグリカン吸着材は通過できないフィルター、６はカラム、７はペプチドグリカン吸着器である。しかしながら、ペプチドグリカン吸着器はこの具体例に限定されるものではなく、液の流入口、流出口を有し、かつペプチドグリカン吸着材の容器外への流出防止具を備えた容器内に前記吸着材を充填したものであれば、どのようなものでもよい。
【００３５】
前記流出防止具には、メッシュ、不織布、綿栓などのフィルターが挙げられる。また、容器の形状、材質、容量にはとくに限定はないが、形状としては筒状容器が好ましい。容器の材質として好ましいのは耐滅菌性を有する素材であるが、具体的にはシリコンコートされたガラス、ポリプロピレン、塩化ビニール、ポリカーボネート、ポリサルフォン、ポリメチルペンテンなどが挙げられる。容器の容量は５０〜１５００ｍｌ直径としては２〜２０ｃｍが好ましく、さらには１００〜８００ｍｌ直径としては３〜１５ｃｍが好ましく、特には１５０〜４００ｍｌ直径としては４〜１０ｃｍが好ましい。
【００３６】
【実施例】
以下、実施例において本発明についてさらに詳細に述べるが、本発明は以下の実施例のみに限定されるものではない。
【００３７】
（参考例）
両端に孔径１５μｍのフィルターを装着したガラス製円筒カラム（内径９ｍｍ、カラム長１５０ｍｍ）にアガロース材料（バイオラッド(Ｂｉｏ−ｒａｄ）社製のＢｉｏｇｅｌＡ−５ｍ、粒径５０〜１００メッシュ）、ビニル系高分子材料（東ソー（株）製のトヨパールＨＷ−６５、粒径５０〜１００μｍ）およびセルロース材料（チッソ（株）製のセルロファインＧＣ−７００ｍ、粒径４５〜１０５μｍ）をそれぞれ均一に充填し、ペリスタティックポンプにより水を流し、流量と圧力損失ΔＰとの関係を求めた。その結果を図２に示す。
【００３８】
図２に示すごとく、トヨパールＨＷ−６５およびセルロファインＧＣ−７００ｍが圧力の増加にほぼ比例して流量が増加するのに対し、ＢｉｏｇｅｌＡ−５ｍは圧密化を引き起こし、圧力を増加させても流量が増加しないことがわかる。本発明においては前者のごとく、圧力損失ΔＰと流量の関係が０.３ｋｇ／ｃｍ2までの直線関係にあるものを硬質材料という。
【００３９】
（参考例１）第４アンモニウム塩基を有するスチレン−ジビニルベンゼン共重合体からなる多孔質材料であるＩＲＡ９３８（オルガノ（株）製陰イオン交換樹脂：細孔径の最頻値が２５，０００Å以上であり、球状蛋白質の排除限界分子量としては５０，０００以上の材料）０．２ｍｌを試験管に入れ、それを蒸留水で十分に置換洗浄した後、余分な上清を除いた。ペプチドグリカン（Ｍｉｃｒｏｃｏｃｃｕｓｌｕｔｅｕｓ：和光純薬（株）製）を約９ｎｇ／ｍｌの濃度になるよう蒸留水で溶解しペプチドグリカン水溶液を作製した。ペプチドグリカン水溶液をＩＲＡ９３８の入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４０】
（比較例１）
スルホン酸基を有するスチレン−ジビニルベンゼン共重合体からなる多孔質材料であるＲＣＰ１６０（三菱化学（株）製陽イオン交換樹脂：細孔径の最頻値が２００Åであり、球状蛋白質の排除限界分子量としては５０，０００以上の材料）０．２ｍｌを試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をＲＣＰ１６０の入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４１】
（比較例２）
スチレン−ジビニルベンゼン共重合体からなる多孔質材料であるＨＰ２０（三菱化学（株）製：細孔径の最頻値が２００Åであり、球状蛋白質の排除限界分子量としては５０，０００以上の材料）０．２ｍｌを試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をＨＰ２０の入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４２】
上清ペプチドグリカン濃度
参考例１    ０．０９ｎｇ／ｍｌ
比較例１    ８．７５ｎｇ／ｍｌ
比較例２    ９．９８ｎｇ／ｍｌ
（実施例２）多孔質セルロース材料であるＣＫ（球状蛋白の排除限界分子量が５０００万以上、チッソ（株）製）１７０ｍｌに水を加えて全量３４０ｍｌとしたのち、２Ｍ水酸化ナトリウム水溶液９０ｍｌを加え４０℃とした。これにエピクロルヒドリン３１ｍｌを加え、４０℃で攪拌下２時間反応させた。反応終了後、充分に水洗し、エポキシ化ＣＫを得た。このエポキシ化ＣＫ、１０ｍｌにｎ−ブチルアミン２００ｍｇを添加し、エタノールを加えて全量２０ｍｌとした。４５℃で静置下、６日間反応させ、固定化した。反応終了後、エタノール、水の順に充分洗浄し、ｎ−ブチルアミン固定化ＣＫを得た。得られたｎ−ブチルアミン固定化ＣＫを０．２ｍｌ試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をｎ−ブチルアミン固定化ＣＫの入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４３】
（実施例３）
ｎ−ブチルアミンのかわりにｎ−ヘキサデシルアミンを用いたほかは、実施例２と同様にしてｎ−ヘキサデシルアミン固定化ＣＫを得た。
得られたｎ−ヘキサデシルアミン固定化ＣＫを０．２ｍｌ試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をｎ−ヘキサデシルアミン固定化ＣＫの入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４４】
（比較例３）
ＣＫを０．２ｍｌ試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をＣＫの入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４５】
0004646379.tif 000002
（実施例４）
ＣＫのかわりに多孔質セルロース材料であるＧＣ１００ｍ（球状蛋白の排除限界分子量が６万、チッソ（株）製）を用いたほかは実施例３と同様にして、ｎ−ヘキサデシルアミン固定化ＧＣ１００ｍを得た。
得られたｎ−ヘキサデシルアミン固定化ＧＣ１００ｍを０．２ｍｌ試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をｎ−ヘキサデシルアミン固定化ＧＣ１００ｍの入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４６】
（比較例４）
ＧＣ１００ｍを０．２ｍｌ試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をＧＣ１００ｍの入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４７】
（比較例５）
市販の酢酸セルロースをジメチルスルホキシドとプロピレングリコールの混合溶剤に溶解し、この溶液を特開昭６３−１１７０３９号公報に記載された方法（振動法）により液滴化し、凝固させて、酢酸セルロースの球形の多孔質材料を得た。この材料を水酸化ナトリウム水溶液と混和し、加水分解反応を行い、セルロースの多孔質材料（平均粒子径４６０μｍ、球状蛋白質の排除限界分子量２万）を得た。ＣＫのかわりに、ここで得られた多孔質材料を用いたほかは実施例３と同様にしてｎ−ヘキサデシルアミン固定化材料を得た。
得られたｎ−ヘキサデシルアミン固定化材料を０．２ｍｌ試験管に入れ、それを蒸留水で十分に置換洗浄した後、余分な上清を除いた。ペプチドグリカン（Ｍｉｃｒｏｃｏｃｃｕｓ  ｌｕｔｅｕｓ：和光純薬（株）製）を約９ｎｇ／ｍｌの濃度になるよう蒸留水で溶解しペプチドグリカン水溶液を作製した。ペプチドグリカン水溶液をｎ−ヘキサデシルアミン固定化材料の入った試験管に１．２ｍｌ添加した。この試験管をよく混合し、３７℃で２時間振盪した。振盪後、上清中のペプチドグリカン濃度をＳＬＰ法（和光純薬（株））を用いて測定した。
【００４８】
0004646379.tif 000003
比較例に対して、実施例のペプチドグリカン濃度が大きく低下していることがわかる。
【００４９】
【発明の効果】
本発明における、アミノ基を有する水不溶性多孔質材料であり、水不溶性多孔質材料の排除限界分子量が５万以上であることを特徴とするペプチドグリカンの吸着材を用いることにより、効率よく液体中のペプチドグリカンを吸着除去できる。
【図面の簡単な説明】
【図１】図１はペプチドグリカンの吸着材を用いた本発明のペプチドグリカン吸着器の一実施例を示す断面説明図である。
【図２】図２は３種類のゲルを用いて流速と圧力損失との関係を調べた結果を示すグラフである。
【符号の説明】
１  流入口
２  流出口
３  ペプチドグリカンの吸着材
４、５  吸着材流出防止手段
６  カラム
７  容器
８  保持手段
９  パッキング
【図１】
0004646379.tif 000004
【図２】
0004646379.tif 000005